(57)【要約】【課題】  Ｓ−ＡＩＴシステム用の磁気テープとしても信頼性良く使用可能な磁気記録テープを提供する。そのために、ＤＬＣ膜の耐久性がさらに向上された磁気記録テープを、生産性良く、安価に製造することが可能な磁気記録媒体用ポリエステルフィルムを提供する。【解決手段】  磁気記録媒体を製造する際に片側表面Ａに強磁性金属薄膜層及びダイアモンドライクカーボン膜（ＤＬＣ膜）が設けられる磁気記録媒体用ベースフィルムとしてのポリエステルフィルムであって、ポリエステルフィルム層と厚み１〜１０ｎｍの易滑被覆層とを含むフィルムであり、易滑被覆層は、前記片側表面Ａとは反対側の片側表面Ｂに存在し、易滑被覆層の表面は、片側表面Ａとの接触では実質的に帯電ゼロであり、ハードクロムとの接触ではプラスに帯電し、かつ、易滑被覆層の表面には０．５atomic％以下の量で潤滑剤が存在するものである。【選択図】  なし【特許請求の範囲】
【請求項１】
磁気記録媒体を製造する際に片側表面Ａに強磁性金属薄膜層及びダイアモンドライクカーボン膜（ＤＬＣ膜）が設けられる磁気記録媒体用ベースフィルムとしてのポリエステルフィルムであって、ポリエステルフィルム層と厚み１〜１０ｎｍの易滑被覆層とを含むフィルムであり、易滑被覆層は、前記片側表面Ａとは反対側の片側表面Ｂに存在し、易滑被覆層の表面は、片側表面Ａとの接触では実質的に帯電ゼロであり、ハードクロムとの接触ではプラスに帯電し、かつ、易滑被覆層の表面には０．５atomic％以下の量で潤滑剤が存在することを特徴とする磁気記録媒体用ポリエステルフィルム。
【請求項２】
易滑被覆層を構成する主成分として、少なくとも、水溶性高分子及び／又は水分散性高分子と潤滑剤とが含まれ、かつ、易滑被覆層内における潤滑剤の含有量が６．０重量％以下であることを特徴とする請求項１に記載の磁気記録媒体用ポリエステルフィルム。
【請求項３】
易滑被覆層を構成する主成分が、水溶性高分子及び／又は水分散性高分子、潤滑剤及びシランカップリング剤であり、かつ、易滑被覆層内のシランカップリング剤の含有量が５〜２０重量％であることを特徴とする請求項１又は２に記載の磁気記録媒体用ポリエステルフィルム。
【請求項４】
易滑被覆層中に、ハードクロムとの接触でプラスに帯電する化合物が含まれることを特徴とする請求項１〜３のいずれかに記載の磁気記録媒体用ポリエステルフィルム。
【請求項５】
易滑被覆層中の水溶性高分子及び／又は水分散性高分子の５０％以上が、電子供与性の基を有する高分子であることを特徴とする請求項４に記載の磁気記録媒体用ポリエステルフィルム。
【請求項６】
易滑被覆層の表面に存在する潤滑剤が、シリコーン、フッ素化合物、ワックスのいずれかであることを特徴とする請求項１〜５のいずれかに記載の磁気記録媒体用ポリエステルフィルム。
【請求項７】
片側表面ＡのＲａ値が０．５〜４．０ｎｍであることを特徴とする請求項１〜６のいずれかに記載の磁気記録媒体用ポリエステルフィルム。
【請求項８】
片側表面Ａには、微細粒子と有機化合物とを主成分とする被膜が存在し、その有機化合物の主成分が、電子供与性の基を有する水溶性及び／又は水分散性の高分子であることを特徴とする請求項７に記載の磁気記録媒体用ポリエステルフィルム。
【請求項９】
ポリエステルフィルム層が積層フィルム層であり、易滑被覆層が設けられる側の層Ｂには、片側表面Ｂに表面突起を形成するための微細粒子が含まれ、該微細粒子の平均粒径が５０〜５００ｎｍであり、層Ｂ中の含有率が０．０１〜１．０重量％であることを特徴とする請求項１〜８のいずれかに記載の磁気記録媒体用ポリエステルフィルム。
【請求項１０】
ポリエステルがポリエチレンテレフタレートまたはポリエチレン−２，６−ナフタレートであることを特徴とする請求項１〜９のいずれかに記載の磁気記録媒体用ポリエステルフィルム。
【請求項１１】
デジタル記録方式のビデオカセットレコーダーテープ、又はデータストレージテープのベースフィルムに用いられることを特徴とする請求項１〜１０のいずれかに記載の磁気記録媒体用ポリエステルフィルム。
【請求項１２】
請求項１〜１１のいずれかに記載のポリエステルフィルムの片側表面Ａの外側に強磁性金属薄膜層を設け、さらにその外側にダイアモンドライクカーボン薄膜（ＤＬＣ膜）を設けてなる磁気記録テープ。
【発明の詳細な説明】
【技術分野】
【０００１】
本発明は、磁気記録媒体用ポリエステルフィルム、特にデジタルデータを高密度で記録できる強磁性金属薄膜型磁気記録媒体を、ビット当たりの製造コストを著しく安価にして製造するために好適なベースフィルム用ポリエステルフィルムに関する。
【背景技術】
【０００２】
１９９５年に実用化された民生用デジタルビデオテープは、厚さ６〜７μｍのベースフィルム上にＣｏの金属磁性薄膜を真空蒸着により設け、その表面にダイヤモンド状カーボン膜をコーティングしてなり、ＤＶミニカセットを使用したカメラ一体型ビデオの場合には基本仕様（ＳＤ仕様）で１時間の録画時間をもつ。
【０００３】
このデジタルビデオカセット（ＤＶＣ）は、家庭用で世界で初のデジタルビデオカセットであり、ａ．小型ボディながら、膨大な情報が記録できる、ｂ．信号が劣化しないから、何年たっても画質・音質が劣化しない、ｃ．雑音の妨害を受けないから高画質・高音質が楽しめる、ｄ．ダビングを繰り返しても映像が劣化しない、等のメリットを持ち、市場の評価は高い。
【０００４】
また、この蒸着型デジタルビデオテープ、ＤＶＣをコンピューターのデータバックアップ用途に用いることが１９９６年より始まり、テープ幅８ｍｍのデータ８ｍｍ（Ｅｘａｂｙｔｅ社マンモス、ソニー社ＡＩＴシステム）コンピューターデータバックアップ装置が実用化され、小型で大容量でデータ転送速度が速く好評である。
【０００５】
これらＤＶＣ、ＡＩＴテープを高品質で生産性良く製造可能なポリエステルフィルムを与える事を目的として、層Ａ及び層Ｂとからなる積層フィルムとその表面に形成された被覆層とからなる磁気記録媒体用ポリエステルフィルムであって、層Ｂ側の表面Ｂには、シリコーン及びメチルセルロース等の高分子を含有する厚み１〜１０ｎｍの被覆層を形成させ、層Ａ側の表面には、微細粒子とメチルセルロース等の高分子を含有する被膜層を形成させ、この層Ａ側の表面Ａを磁気記録媒体製造時に強磁性金属薄膜層が設けられる面とすることが提案されている（特許文献１参照）。
【０００６】
しかしながらコンピュータデータを保存するハードディスクの容量の増大のペースは極めて速く、１００ＧＢを超える容量のハードディスクが極めて安価に提供され続けており、コンピュータデータをバックアップする磁気テープバックアップ装置においても記録容量の増大のみならず、ビットあたりの価格も低下し続けることが強く要求されている。そのためには、高記録容量の磁気テープを安価に作ることが必要であり、前記蒸着型磁気テープの記録密度を更に上げ、テープ幅を１２．７ｍｍと広幅化し、テープ長さを６００ｍとより長く巻き、単体で５００ＧＢと大容量化し、ビット当たりの記録コストを大幅に低下させたコンピューターデータテープ（Ｓ−ＡＩＴテープ）、データストレージシステム（Ｓ−ＡＩＴシステム）が実用化されようとしている。
【特許文献１】特開２００２−１４０８１２号公報
【発明の開示】
【発明が解決しようとする課題】
【０００７】
Ｓ−ＡＩＴシステムにおいては、書き込み、読み込み用の磁気ヘッドの個数が増し、しかもより高速回転で磁気テープ磁性層表面と接触するため、磁気テープの磁性層の耐久性をＤＶＣテープ、ＡＩＴテープよりも向上しておくことが必要である。即ち、５００ＧＢという大量のデータをエラーフリーで書き込み、読みとり、かつ保存するためには、従来のＤＶＣテープ、ＡＩＴテープよりもＤＬＣ膜の耐久性を１桁向上させておくことが要求される。しかし、特許文献１で開示されたポリエステルフィルムから製造されたＳ−ＡＩＴテープではＤＬＣ膜の耐久性が、Ｓ−ＡＩＴシステム用磁気テープとして不満足であることが明らかになってきた。
【０００８】
従って本発明は、Ｓ−ＡＩＴシステム用の磁気テープとしても信頼性良く使用可能となるように、ＤＬＣ膜の耐久性がさらに向上された磁気記録テープを、生産性良く、安価に製造することが可能な磁気記録媒体用ポリエステルフィルムを提供する事を目的とする。
【課題を解決するための手段】
【０００９】
かかる目的を達成するために、本発明は以下の構成からなる。
【００１０】
すなわち、
１．  磁気記録媒体を製造する際に片側表面Ａに強磁性金属薄膜層及びダイアモンドライクカーボン膜（ＤＬＣ膜）が設けられる磁気記録媒体用ベースフィルムとしてのポリエステルフィルムであって、ポリエステルフィルム層と厚み１〜１０ｎｍの易滑被覆層とを含むフィルムであり、易滑被覆層は、前記片側表面Ａとは反対側の片側表面Ｂに存在し、易滑被覆層の表面は、片側表面Ａとの接触では実質的に帯電ゼロであり、ハードクロムとの接触ではプラスに帯電し、かつ、易滑被覆層の表面には０．５atomic％以下の量で潤滑剤が存在する磁気記録媒体用ポリエステルフィルム。
２．  易滑被覆層を構成する主成分として、少なくとも、水溶性高分子及び／又は水分散性高分子と潤滑剤とが含まれ、かつ、易滑被覆層内における潤滑剤の含有量が６．０重量％以下である上記１に記載の磁気記録媒体用ポリエステルフィルム。
３．  易滑被覆層を構成する主成分が、水溶性高分子及び／又は水分散性高分子、潤滑剤及びシランカップリング剤であり、かつ、易滑被覆層内のシランカップリング剤の含有量が５〜２０重量％である上記１又は２に記載の磁気記録媒体用ポリエステルフィルム。
４．  易滑被覆層中に、ハードクロムとの接触でプラスに帯電する化合物が含まれる上記１〜３のいずれかに記載の磁気記録媒体用ポリエステルフィルム。
５．  易滑被覆層中の水溶性高分子及び／又は水分散性高分子の５０％以上が、電子供与性の基を有する高分子である上記４に記載の磁気記録媒体用ポリエステルフィルム。
６．  易滑被覆層の表面に存在する潤滑剤が、シリコーン、フッ素化合物、ワックスのいずれかである上記１〜５のいずれかに記載の磁気記録媒体用ポリエステルフィルム。
７．  片側表面ＡのＲａ値が０．５〜４．０ｎｍである上記１〜６のいずれかに記載の磁気記録媒体用ポリエステルフィルム。
８．  片側表面Ａには、微細粒子と有機化合物とを主成分とする被膜が存在し、その有機化合物の主成分が、電子供与性の基を有する水溶性及び／又は水分散性の高分子である上記７に記載の磁気記録媒体用ポリエステルフィルム。
９．  ポリエステルフィルム層が積層フィルム層であり、易滑被覆層が設けられる側の層Ｂには、片側表面Ｂに表面突起を形成するための微細粒子が含まれ、該微細粒子の平均粒径が５０〜５００ｎｍであり、層Ｂ中の含有率が０．０１〜１．０重量％である上記１〜８のいずれかに記載の磁気記録媒体用ポリエステルフィルム。
１０．  ポリエステルがポリエチレンテレフタレートまたはポリエチレン−２，６−ナフタレートである上記１〜９のいずれかに記載の磁気記録媒体用ポリエステルフィルム。
１１．  デジタル記録方式のビデオカセットレコーダーテープ、又はデータストレージテープのベースフィルムに用いられる上記１〜１０のいずれかに記載の磁気記録媒体用ポリエステルフィルム。
１２．  上記１〜１１のいずれかに記載のポリエステルフィルムの片側表面Ａの外側に強磁性金属薄膜層を設け、さらにその外側にダイアモンドライクカーボン薄膜（ＤＬＣ膜）を設けてなる磁気記録テープ。
とするものである。
【発明の効果】
【００１１】
以下に説明するように、本発明のポリエステルフィルムを磁気記録媒体用ベースフィルムに用いると、電磁変換特性が良好であって、かつ、ＤＬＣ膜の耐久性が格段に向上された磁気記録テープを製造することができる。この磁気記録テープは、特にＳ−ＡＩＴシステム用の磁気記録テープとして有効であり、大量のデジタルデータを信頼性良く磁気記録することができる。
【００１２】
即ち、本発明のポリエステルフィルムは、デジタルデータを高密度で記録できる強磁性金属薄膜型磁気テープを製造する際のビット当たりの製造コストを著しく安価にするために特に有効である。
【００１３】
また、本発明のポリエステルフィルムにおける表面Ｂ側の易滑被覆層は、蒸着工程における表面Ｂからのポリエステル分解物の析出を防止し、冷却キャンの汚れを防止するという効果を発揮することもできる。
【発明を実施するための最良の形態】
【００１４】
本発明におけるポリエステルは、分子配向により高強度フィルムとなり得るポリエステルであればよいが、なかでも、ポリエチレンテレフタレート、ポリエチレン−２，６−ナフタレートが好ましい。即ち、その構成成分の８０％以上がエチレンテレフタレート、又は、エチレンナフタレートであるポリエチレンテレフタレート、又は、ポリエチレンナフタレートである。エチレンテレフタレート、エチレンナフタレート以外のポリエステル共重合体成分としては、例えばジエチレングリコール、プロピレングリコール、ネオペンチルグリコール、ポリエチレングリコール、ｐ−キシリレングリコール、１，４−シクロヘキサンジメタノールなどのジオール成分、アジピン酸、セバシン酸、フタル酸、イソフタル酸、５−ナトリウムスルホイソフタル酸などのジカルボン酸成分、トリメリット酸、ピロメリット酸などの多官能ジカルボン酸成分、ｐ−オキシエトキシ安息香酸などが挙げられる。
【００１５】
さらに、上記のポリエステルは、他にポリエステルと非反応性のスルホン酸のアルカリ金属塩誘導体、該ポリエステルに実質的に不溶なポリアルキレングリコールなどの少なくとも一つを５重量％を越えない程度の少量ならば混合してもよい。
【００１６】
本発明のポリエステルフィルムの片側表面Ｂには易滑被覆層が１〜１０ｎｍの厚みで設けられている。この被覆層がないと、ポリエステルフィルム上に磁性金属を高速度で真空蒸着させる際にベースフィルムの温度が上昇し、その表面Ｂより、フィルム中ポリマからの分解物が析出し、蒸着後、巻きとった際に該分解物が蒸着面側に転写したり、冷却キャンを汚したり、汚れ物が真空蒸着されたフィルムに付着し、蒸着面側に転写し、磁気テープの電磁変換特性やドロップアウトをおこすというトラブルを生じる。その被覆層は厚みが１〜１０ｎｍである。厚みが１ｎｍを下回るとポリエステルフィルムの分解物が被覆層をこえて析出するので、また、厚みが１０ｎｍを超えると、被覆層が冷却キャンで削られ易く、冷却キャンを汚しがちとなるので、いずれも、蒸着工程における生産性が劣ることになる。易滑被覆層中には、その表面（表面Ｂ）に易滑性を付与するための潤滑剤が含まれていて、その表面Ｂには潤滑剤が０．５atomic％以下の量で、好ましくは０．１〜０．５atomic％の量で存在する。表面Ｂでの潤滑剤存在量が０．５atomic％を超えると、その潤滑剤がＣｏ薄膜上に移動し、緻密なダイヤモンド状カーボン膜（ＤＬＣ膜）が形成されにくくなり、またＤＬＣ膜とＣｏ磁性薄膜との結合力が弱くなり、ＤＬＣ膜の耐久性が落ちてしまう。その潤滑剤存在量の下限値は表面Ｂでの易滑性が付与できる水準であればよいが、具体的には０．１atomic％以上であることが好ましく、この量を下回ると、易滑性が低下し、ポリエステルフィルムの製膜工程、スリット工程、磁気テープ加工工程においてポリエステルフィルムのハンドリング性が不良となりがちである。
【００１７】
この易滑被膜層の表面は、片側表面Ａとの接触では実質的に帯電ゼロである。実質的に帯電ゼロとは、磁気テープ加工前に、フィルム製品が巻かれたロール製品の表層からフィルムを引き出したときにフィルムが製品ロール表面に静電気で引きつけられることなく自重でフィルムが自然に離れることを言う。この帯電が実質的にゼロでない場合、Ｃｏを真空蒸着する際、フィルムが製品ロールから離れにくく、巻き出しし難いので、しわが入りやすく、蒸着機内の冷却キャン上にそのしわが残り、Ｃｏ蒸気によりしわ部のフィルムの温度が急上昇し、熱負けを起こし、極端な場合、ポリエステルが溶けてしまうというトラブルが生じ易い。
【００１８】
さらに、その易滑被膜層の表面は、ハードクロムとの接触でプラスに帯電すること、即ち、ハードクロムとの摩擦帯電電位がプラスであることを要する。その摩擦帯電電位は、好ましくは２ｋＶ以上、さらに好ましくは２〜１０ｋＶのプラス帯電電位である。このようにハードクロム摩擦帯電電位がプラスであると、蒸着テープ製造工程において、ポリエステルフィルムの片側表面Ａ上にＣｏの蒸着薄膜を形成した後に巻き取った際、Ｃｏ金属薄膜層の表面と易滑被覆層の表面との間での接触帯電電位が低く、密着力が弱くなるので、その後の加工工程においてフィルムが巻きだしやすく、加工適性が向上する。また、易滑被覆層中の成分、特に易滑剤成分がＣｏ薄膜上に移動すると緻密なダイヤモンド状カーボン膜（ＤＬＣ膜）が形成されなくなるし、ＤＬＣ膜とＣｏ磁性薄膜との結合力が弱くなり、ＤＬＣ膜の耐久性が落ちるという問題が生じるが、Ｃｏ金属薄膜層の表面と易滑被覆層の表面との密着力が弱いと、その問題を防止することができる。
【００１９】
この易滑被覆層は、冷却キャンとの間で易滑性であって削られにくいもので、Ｃｏ磁性薄膜層上に移動しにくいものであれば、さらに好ましくは、ポリエステルフィルムからの分解物を通さない機能を有するものであれば特に組成を限定するものではないが、好ましい一例として、水溶性高分子及び／又は水分散性高分子に、潤滑剤としてシリコーンまたはフッ素化合物、またはワックスのいずれかを配合した組成が挙げられ、さらに好ましくは、シランカップリング剤をさらに配合した組成が挙げられる。その際、易滑被覆層内における潤滑剤の含有量を６．０重量％以下とすることが、易滑被覆層の表面における潤滑剤存在量を０．５atomic％以下とするために好ましい。また、被覆層内におけるシランカップリング剤の含有量を５〜２０重量％、さらに６〜１５重量％とすることが、製造される磁気テープの磁性層の耐久性を高めるために好ましい。
【００２０】
易滑被覆層用に用いられる水溶性高分子としては、ポリビニルアルコール、トラガントゴム、アラビアゴム、カゼイン、メチルセルロース、ヒドロキシエチルセルロース、カルボキシルメチルセルロース、ヒドロキシプロピルメチルセルロス等のセルロース誘導体、ポリエステルエーテル共重合体、水溶性ポリエステル共重合体等が使用でき、また、水分散性高分子のエマルジョンとしては、ポリメタクリル酸メチルエマルジョン、ポリアクリル酸エステルエマルジョン等が使用できる。ハードクロムとの接触でプラスに帯電する成分を多く含む高分子であることが望ましい。
【００２１】
ハードクロムとの接触でプラスに帯電する化合物としては、イオン化傾向の大きな金属、例えばＬｉ、Ｋなどを含む化合物、他の物質中の原子に電子を与える能力を持つ還元剤、ヨウ素イオン、マグネシウム、亜鉛等、電子給与性の基、例えばエーテル結合、アミノ基、水酸基をもつ化合物が挙げられる。また、ハードクロムとの接触でプラスに帯電する水溶性及び／又は水分散性の高分子としては、エーテル結合、アミノ基、水酸基等の電子給与性基を含む高分子が挙げられる。セルロース誘導体の場合では、セルロースのグルコース環単位あたり、メトキシル基で置換された水酸基の平均個数（置換度）が１．４〜１．９、セルロースのグルコース環単位あたりに付加したヒドロキシプロポキシル基の平均モル数（置換モル数）が０．１５〜０．２５のものが、ハードクロムとの接触でプラス帯電する表面Ｂとするために特に好ましい。また、そのプラス帯電の表面Ｂとするためには、電子供与性の基を有する高分子が、易滑被覆層中の水溶性及び／又は水分散性高分子の５０％以上を占めることが好ましい。
【００２２】
水溶性及び／又は水分散性の高分子としては、なかでも、セルロース誘導体と水溶性ポリエステル共重合体の高分子ブレンド体が好ましく、そのセルロース誘導体としては、上記したものが使用できる。
【００２３】
また、その水溶性ポリエステル共重合体としては、ジカルボン酸成分とグリコール成分が重縮合したポリエステルであって、例えばスルホン酸基を有するジカルボン酸成分のような機能性酸成分を全カルボン酸成分の５モル％以上共重合せしめること、及び／又は、グリコール成分としてポリアルキレンエーテルグリコール成分を２〜７０重量％共重合せしめることによって水溶性を付与したものが好ましいが、これらに限定されるものではない。スルホン酸基を有するジカルボン酸としては、好ましくは５−スルホイソフタル酸、２−スルホテレフタル酸などや、それらの金属塩、ホスホニウム塩などが使用でき、５−ナトリウムスルホイソフタル酸が特に好ましい。５−ナトリウムスルホイソフタル酸を共重合せしめる際の他のジカルボン酸成分としてはイソフタル酸、テレフタル酸などが好ましく、グリコール成分としてはエチレングリコール、ジエチレングリコールなどが好ましい。セルロース誘導体はポリエステル分解物が析出することを防ぐために寄与し、水溶性ポリエステル共重合体はセルロ−ス誘導体とポリエステルフィルム表面との接着性を増大させるために寄与する。
【００２４】
易滑被覆層中の好ましい潤滑剤としては、シリコーン、フッ素化合物、ワックスが挙げられる。シリコーンとしてはポリジメチルシロキサン等のシロキサン結合を分子骨格にもつ有機ケイ素化合物が共有結合で多数つながった重合体が使用できるが、特にシリコーンの末端がアミノ基で修飾されたものが、そのアミノ基により、水溶性高分子やシランカップリング剤と化学結合し易く、その結果、易滑被覆層中のシリコーンが、フィルムがロール状に巻かれている時に接している反対側のフィルム表面に転写しにくくなるので、好ましい。フッ素化合物としてはポリテトラフルオロエチレン等が使用できる。ワックスとしてはカルナウバろう、鯨ろう、蜜ろう、シナろう、ラノリン等が用いられる。潤滑剤により易滑被覆層の表面における易滑性が向上し、冷却キャンとの走行性、耐削れ性が確保される。またポリエステルフィルムを巻いたときのフィルム間のブロッキングが防止される等のポリエステルフィルム製造時、磁気テープ加工時のハンドリング性が改良される。
【００２５】
シランカップリング剤としては、その分子中に２個以上の異なった反応基をもつ有機ケイ素単量体が挙げられ、その反応基の一つはメトキシ基、エトキシ基、シラノール基などであり、もう一つの反応基はビニル基、エポキシ基、メタアクリル基、アミノ基、メルカプト基などである。反応基としては水溶性高分子の側鎖、末端基およびポリエステルと結合するものが選ばれるが、シランカップリング剤としてビニルトリクロルシラン、ビニルトリエトキシシラン、ビニルトリス（β−メトキシエトキシ）シラン、γ−グリシドキシプロピルトリメトキシシラン、γ−メタアクリロキシプロピルトリメトキシシラン、Ｎ−β（アミノエチル）γ−アミノプロピルメチルジメトキシシラン、γ−メルカプトプロピルトリメトキシシラン、γ−アミノプロピルトリエトキシシラン等が適用できる。シランカップリング剤は、潤滑剤成分が易滑剤層より遊離されることを防ぐために寄与し、さらに、被覆層とポリエステルとの接着性を向上させるためにも寄与する。
【００２６】
本発明のポリエステルフィルムの片側表面Ｂとは反対の片側表面Ａは、磁気記録媒体製造時に強磁性金属薄膜層及びダイアモンドライクカーボン膜（ＤＬＣ膜）が設けられる面であるので、その表面におけるＲａ値は、０．５〜４．０ｎｍであることが好ましく、さらには１．０〜３．０ｎｍであることが好ましい。片側表面ＡのＲａ値が０．５ｎｍ未満であると、表面Ａ上に真空蒸着により形成される強磁性金属薄膜層が平滑すぎて、コンピューターデータバックアップ装置内の記録、読み取り時に磁気ヘッドにより磁気テープの強磁性金属薄膜が磨耗してしまうし、また、Ｒａ値が４．０ｎｍを超えると、該強磁性金属薄膜層が粗面すぎて、磁気テープの出力特性が低下するので、磁気記録媒体用には適していない。
【００２７】
このようなＲａ値をもつ片側表面Ａとするためには、その片側表面Ａには、微細粒子と有機化合物を主成分として含む被膜が存在することが好ましく、また、その有機化合物の主成分が、電子供与性の基を有する水溶性及び／又は水分散性の高分子であることが望ましい。微細粒子と有機化合物を主成分として含有する被膜を形成することにより片側表面ＡのＲａ値を上記水準内に調整しやすくなり好ましい。また、片側表面Ｂと片側表面Ａとの接触での帯電を実質的にゼロとするためには、その被膜の主成分の高分子を、片側表面Ｂに存在する易滑被覆層を形成する高分子と同様に、電子供与性の基を有する水溶性及び／又は水分散性の高分子とすることが好ましい。
【００２８】
本発明のフィルムを磁気記録媒体用ベースフィルムとして用いて磁気記録媒体を製造する際には、片側表面Ａ上に強磁性金属薄膜層が真空蒸着により設けられ、さらにその強磁性金属薄膜層上にはダイアモンドライクカーボン膜（ＤＬＣ膜）が５〜１５ｎｍ程度の厚さで形成される。その強磁性金属薄膜としては公知のものを使用でき、特に限定されないが、鉄、コバルト、ニッケル、またはそれらの合金の強磁性体からなるものが好ましい。金属薄膜層の厚さは一般に３０〜２５０ｎｍである。
【００２９】
本発明の磁気記録媒体用ポリエステルフィルムは、溶融押し出しにより製造されるポリエステルフィルム層の表面に易滑被覆層が設けられているものであるが、そのポリエステルフィルム層は、片側表面Ａ側に位置する層Ａと片側表面Ｂに位置する層Ｂとが積層されてなる積層フィルム層であることがより好ましい。層Ｂ中には片側表面Ｂに表面突起を形成するための微細粒子が含まれ、該微細粒子の平均粒径が５０〜５００ｎｍであり、層Ｂ中の含有率が０．０１〜１．０重量％であることがより好ましい。表面ＢのＲａ値は５〜２５ｎｍ、さらには７〜１５ｎｍが好ましい。
【００３０】
層Ｂ中の微細粒子の平均粒径が５０ｎｍ未満、また含有率が０．０１重量％未満であると、表面ＢのＲａ値が５ｎｍを下回りがちとなり、表面Ｂが平滑すぎて、ポリエステルフィルムの製造の際、特に製膜後のスリッターによるスリット工程で、フィルムを所定の幅にスリットしロール状に巻き製品化する時にしわが入りすぎて、ロール状に巻き難くなりがちである。
【００３１】
表面ＢのＲａ値が２５ｎｍを上回るほどに表面Ｂが粗い場合、ポリエステルフィルムを製造し巻き取って製品として放置している間に、ポリエステルフィルムの表面Ｂの粗さが表面Ａに転写され、表面Ａの表面うねりが増大し、真空蒸着後、強磁性金属表面層の表面うねりが大きくなり、磁気テープの電磁変換特性が悪化し、ドロップアウトが増大しがちである。
【００３２】
層Ｂ中に含有させる微細粒子としては、例えば、炭酸カルシウム、シリカ、ポリスチレン球、ポリジメチルシロキサン球、アルミナシリケート等用いられるがこれらに限定されるものではない。層Ｂ中には前記微細粒子より更に細かい別種の微粒子を内在させてもよい。また界面活性化剤、帯電防止剤、各種エステル成分等、異なる成分を添加させてもよい。
【００３３】
層Ａと層Ｂとの積層フィルム層の場合は、層Ｂの厚みは、積層フィルム層の全体厚みの８〜２５％が好ましく、より好ましくは１０〜２０％である。層Ｂの厚みが全体厚みの８％未満であると、層Ｂ中の微細粒子が脱落しやすくなり好ましくない。層Ｂの厚みが全体厚みの２５％より大であると、層Ｂ中の微細粒子の形状が層Ａを通じて表面Ａ上に突起状変形を作りやすくなるので好ましくない。
【００３４】
次に本発明の磁気記録媒体用ポリエステルフィルムの製法の一例を示す。
【００３５】
本発明のポリエステルフィルムは、溶融、シート成形、二軸延伸、熱固定して巻取る通常のプラスチックフィルム製造工程において、ポリエステルフィルム層の片側表面Ｂ側に塗布による易滑被覆層を形成することによって製造することができる。その際、共押出し技術の使用によりＡ／Ｂ層が積層されたシートを押出してもよいし、また、そのＢ層に微細粒子を含有させてもよいし、さらにまた、より多層の積層フィルムシートを押出してもよい。その他のフィルム製造条件をとることもできるが、以下では、押出されたＡ／Ｂ積層シートをフィルム層に用いる場合について説明する。
【００３６】
含有粒子を可能な限り除いた層Ａ用の原料と、平均粒径が５０〜５００ｎｍの微細粒子を含有率０．０１〜１．０重量％含有させた層Ｂ用の原料とを溶融共押出しし、キャスティングドラム上で冷却固化して未延伸フィルムシートを得、一軸延伸し、易滑被覆層形成用の塗液を、層Ｂ側のフィルム表面に塗布して乾燥し、その後に先の一軸延伸方向とは直交する方向に延伸配向させ、熱固定して巻き取る。そして、このフィルム製造工程において、本発明のフィルム条件を満足するように製造条件を、以下のように適正化する。
【００３７】
層Ｂ側の表面上に塗布する塗液としては、前述した水溶性高分子及び／又は水分散性高分子に潤滑剤及びシランカップリング剤を添加してなる水性液を用いることができる。水溶性高分子としては、前述したとおり、セルロース誘導体［Ａ］と水溶性ポリエステル共重合体［Ｂ］とのブレンド体が特に望ましい。［Ａ］／[Ｂ]／潤滑剤／シランカップリング剤の重量比率としては、例えば、１００／２０〜２００／４〜１０／５〜５０程度が挙げられるが、易滑被覆層中における潤滑剤の含有量が６．０重量％以下とすることが、また、シランカップリング剤の含有量が５〜２０重量％とすることが、本発明の易滑被覆層の条件を満足させるために好ましい。
【００３８】
なお、磁気テープの、磁気ヘッドとの接触による耐久性を更に増すためには、層Ａの内部に平均径４０〜７０ｎｍ程度の微細粒子を含ませてもよい。
【００３９】
二軸延伸は、例えば逐次二軸延伸法又は同時二軸延伸法で行うことができるが、所望するならば、熱固定前にさらに縦あるいは横方向あるいは縦と横方向に再度延伸させ機械的強度を高めた、いわゆる強力化タイプとすることもできる。
【００４０】
層Ｂの表面上に被覆層を形成するためには、前述した通り、１軸方向への延伸を終えた段階で、所定組成・濃度の塗液を基層フィルム上に塗布する方法をとればよい。その塗布方法としては、ドクターブレード方式、グラビア方式、リバースロール方式、メタリングバー方式、エアーナイフ方式のいずれであってもよい。被覆層厚みは、塗布液の固形分濃度、塗布液厚みの調整により所望値に調整することができる。
【００４１】
また、層Ａの表面上には、微細粒子を含有する被覆層を設けて表面ＡのＲａを調整することが好ましく、この被覆層を構成する有機化合物としては、層Ｂ上の易滑被覆層用塗液に用いた電子供与性の基を有する水溶性及び／又は水分散性の高分子を用いることが好ましい。この水溶性及び／又は水分散性の高分子を溶解又は分散させた水性液に、平均粒径５〜６０ｎｍの微細粒子を所定量添加させてなる塗液を前記した第１の縦延伸後に塗布すればよい。表面ＡのＲａ値は、その被覆層中の微粒子、成分、層Ａ内部の微細粒子の調整により調整することができる。
【００４２】
本発明のポリエステルフィルムは磁気記録媒体のベースフィルムとして使用されるが、特に、Ｓ−ＡＩＴシステムでのデータストレージテープ用途に使用すると優れた結果を得ることができ好適である。またデジタルビデオテープ用途に使用しても優れた結果を得ることができ好適である。
【００４３】
本発明の磁気テープは、本発明のポリエステルベースフィルムの表面Ａ上にＣｏ等の強磁性金属薄膜を真空蒸着により膜厚み３０〜２５０ｎｍで形成し、この金属薄膜上に５〜２０ｎｍ程度の厚みのダイヤモンド状カーボン膜をコーティングし、さらに潤滑剤を５ｎｍ程度の厚みに塗布し、他方、表面Ｂの易滑被覆層の上に、固体微粒子および結合材からなり必要に応じて各種添加剤を加えた溶液を塗布することによりバックコート層を０．３〜１．５μｍ程度の厚みで設け、そして所定の幅に裁断することにより製造することができる。
【００４４】
［測定法］
（１）表面粗さＲａ値
磁気記録媒体用フィルムの表面の表面粗さＲａ値は、原子間力顕微鏡（走査型プローブ顕微鏡）を用いて測定した。セイコーインスツルメント社製の卓上小型プローブ顕微鏡（“Nanopics  １０００”）を用い、ダンピングモードでフィルムの表面を４μｍ角の範囲で原子間力顕微鏡計測走査を行い、得られる表面のプロファイル曲線よりＪＩＳ・Ｂ０６０１・Ｒａに相当する算術平均粗さよりＲａを求めた。面内方向の拡大倍率は１万〜５万倍、高さ方向の拡大倍率は１００万倍程度とした。
（２）易滑被覆層の厚み
易滑被覆層の厚みは、塗布液塗布時の塗布液厚みに固形分濃度を掛け、固形分密度、塗布後の延伸倍率で除して求める。
【００４５】
なお、この被覆層の厚みは、下記のａ）手法等によりフィルムから求めることもできる。
【００４６】
ａ）フィルムの少片を樹脂で固定し、フィルムの長手方向に平行に切断しフィルム断面の超薄切片を作製し、透過型電子顕微鏡により１０万倍程度以上の倍率で観察し、被覆層／フィルム、被覆層／樹脂界面の距離より被覆層厚みを求める。
（３）フィルムの表面Ｂにおけるハードクロムとの摩擦帯電電位
Ａ４版程度の大きさにカットしたフィルムサンプルを約１０枚重ね、平らな平板上に、表面Ｂ側を上側にして置き、表面粗さ０．８Ｓ、直径５ｃｍ、幅５ｃｍの円柱状ハードクロムローラーに荷重２ｋｇをかけた状態でフィルム表面Ｂと接触させ、このハードクロムローラー表面をフィルム表面Ｂと接触させつつロールを転がしながら、２回往復移動させた。この接触直後、フィルムを空中に持ち上げて、フィルム表面Ｂの表面電位を、表面Ｂから１ｃｍ離れた位置で表面電位計（メーカー：ＴＲｅｋ  機種：Electrostatic Voltmeter 520）により測定し、摩擦帯電電位とした。なおハードクロムローラーは鉄製ローラー上に硬質クロム鋼（Ｃｒ  １〜１．５％、Ｃ  ０．９〜１％）のメッキ層がメッキ厚み５０μｍで形成されたものを用いた。
（４）易滑被覆層表面の潤滑剤量
Ｘ線光電子装置（ＸＰＳ）を用いて易滑被覆層表面の潤滑剤の存在量を測定し、表面組成をatomic％で表した。atomic％とは表面に存在する原子数の比率を、表面の全原子数に対する割合で示した％である。例えば、Ｓｉが０．３atomic％存在するとは、表面全原子数の０．３％がＳｉであることを意味する。
（５）磁気テープの特性
Ｓ−ＡＩＴ用の磁気テープとしての耐久性を調べるために、幅６．３５ｍｍのＤＶＣテープについて、市販のカメラ一体型デジタルビデオテープレコーダー（ＤＶＣ）でドロップアウト（ＤＯ）が発生するスチル時間（スチル寿命）を求めた。なお、その測定時には、市販のＤＶＣカメラから、所定の時間がきたらスチルモードを解除し動作をストップさせる機能ははずしておいたＤＶＣカメラを用いた。スチル寿命は大きい値の方がＤＬＣ膜の耐久性が良く、市販のＤＶＣテープ（ＤＶ６０）のスチル寿命は３０分であった。
【実施例】
【００４７】
次に実施例に基づき、本発明を説明する。
【００４８】
［実施例１］
実質的に不活性粒子を含有しないポリエチレンテレフタレートに平均粒径６０ｎｍのシリカを０．０２重量％含有させた原料Ａと、実質的に不活性粒子を含有しないポリエチレンテレフタレートに平均粒径１９０ｎｍのケイ酸アルミニウムと粒子径３２０ｎｍのポリスチレン球とをそれぞれ０．３６重量％、０．０５重量％含有させた原料Ｂとを、通常の溶融押出方法により、厚み比５：１の割合で積層させて共押出してシート状にし、通常のロール延伸法で１１０℃で３．０倍に縦延伸した。
【００４９】
縦延伸の後の工程で、Ａ層（原料Ａの層）の外側に下記組成・濃度の水溶液を、塗布厚み４．０μｍで塗布した。さらに、Ｂ層（原料Ｂの層）の外側に下記組成・濃度の水溶液を、塗布厚み３．０μｍで塗布した。
【００５０】
Ａ層外側用の塗布液組成：
ヒドロキシプロピルメチルセルロース（メトキシル基置換度：１．８、  ヒドロキシプロポキシル基置換モル数：０．１５）    ０．１０  重量％
水溶性ポリエステル                                              ０．３０  重量％
アミノエチルシランカップリング剤            ０．０１  重量％
平均粒径  １８ｎｍの極微細シリカ            ０．０１５重量％
Ｂ層外側の塗布液組成：
ヒドロキシプロピルメチルセルロース          ０．１５  重量％
水溶性ポリエステル（テレフタル酸７０モル％、５−ナトリウムスルホイソフタル酸３０モル％の酸成分とエチレングリコールとの１：１の共重合体）
０．１０  重量％
アミノエチルシランカップリング剤            ０．０３  重量％
アミノ基末端ポリジメチルシロキサン          ０．０１  重量％
その後、ステンターにて横方向に９８℃で３．３倍に延伸し、２００℃で熱処理し、中間スプールに巻き、スリッターで小幅にスリットし、円筒コアーにロール状に巻取り、厚さ８．０μｍのフィルムが長さ１５０００ｍでロール状に巻取られた複合ポリエステルフィルムを作製した。
【００５１】
この複合ポリエステルフィルムの表面Ａに、真空蒸着によりコバルト−酸素薄膜を１１０ｎｍの膜厚で強磁性金属薄膜層を形成しコアー上に巻き取った。なお蒸着機内のポリエステルフィルムの搬送速度は従来の５割増しの速度、１５０ｍ／分で行った。次にコバルト−酸素薄膜層上に、スパッタリング法によりダイヤモンド状カーボン膜を１０ｎｍの厚みで形成させた。続いて、表面Ｂ上に、カーボンブラック、ポリウレタン、シリコーンからなるバックコート層を４００ｎｍ厚さで設け、スリッターにより幅６．３５ｍｍにスリットしリールに巻き取り磁気テープを作製した。
【００５２】
得られた複合ポリエステルフィルム及び磁気テープの特性を表２に示す。
【００５３】
［実施例２］
実施例１のベースフィルム製造において、ポリエチレンテレフタレートをポリエチレン−２，６−ナフタレートと変更し、Ａ層外側、Ｂ層外側の塗布液の塗布厚みを８．０μｍ、５．０μｍと変更し、縦延伸温度、倍率を１３５℃で５．０倍と変更し、横延伸温度、倍率を１３５℃、６．０倍と変更し、更に１６０℃で１．２倍に横に延伸し、２００℃での熱処理と変更し、その他は実施例１と同様にして、厚さ４．２μｍのフィルムが長さ１５０００ｍでロール状に巻取られた複合ポリエステルフィルムを作製した。さらに実施例１と同様にして幅６．３５ｍｍの磁気テープを作製した。
【００５４】
得られた複合ポリエステルフィルム及び磁気テープの特性を表２に示す。
【００５５】
［実施例３］
実施例１のベースフィルム製造において、原料Ａに含有させたシリカを除き、その他は実施例１と同様にして厚さ８．０μｍの長さ１５０００ｍの複合ポリエステルフィルムを作製した。さらに、実施例２と同様にして幅６．３５ｍｍの磁気テープを作製した。
【００５６】
得られたポリエステルフィルム及び磁気テープの特性を表２に示す。
【００５７】
［実施例４］
実施例１のベースフィルム製造において、Ｂ層外側に塗布する水溶液から、アミノエチルシランカップリング剤を除き、その他は実施例１と同様にして厚さ８．０μｍの長さ１５０００ｍのポリエステルフィルムを作製した。さらに実施例１と同様にして幅６．３５ｍｍの磁気テープを作製した。
【００５８】
得られたポリエステルフィルム及び磁気テープの特性を表２に示す。
【００５９】
［実施例５］
実施例１のベースフィルム製造において、Ｂ層外側に塗布する水溶液内のアミノエチルシランカップリング剤の量を０．００１重量％と変更して、その他は実施例１と同様にして厚さ８．０μｍの長さ１５０００ｍのポリエステルフィルムを作製した。さらに実施例１と同様にして幅６．３５ｍｍの磁気テープを作製した。
【００６０】
得られたポリエステルフィルム及び磁気テープの特性を表２に示す。
【００６１】
［実施例６］
実施例１のベースフィルム製造において、Ｂ層外側に塗布する水溶液内のアミノエチルシランカップリング剤の量を０．０８重量％と変更して、その他は実施例１と同様にして厚さ８．０μｍの長さ１５０００ｍのポリエステルフィルムを作製した。さらに実施例１と同様にして幅６．３５ｍｍの磁気テープを作製した。
【００６２】
得られたポリエステルフィルム及び磁気テープの特性を表２に示す。
【００６３】
上記実施例において、Ｂ層外側に塗布した塗布水溶液の組成は表１の通りであった。なお、実施例２、３は実施例１の場合と同じ組成であった。
【００６４】
【表１】
2004259425.tif 000002
【００６５】
【表２】
2004259425.tif 000003
【００６６】
表２に示す磁気テープ特性から明らかな様に、本発明のポリエステルフィルムの表面Ａに強磁性金属薄膜層、その上にＤＬＣ膜を設けて製造された磁気テープは、耐久性が市販のＤＶＣテープよりも格段に優れたデジタルビデオテープであった。
【００６７】
［比較例１］
実施例１のベースフィルム製造において、Ｂ層外側に塗布する水溶液の塗布厚みを６．７μｍと変更した。その他は実施例１と同様にして厚さ８．０μｍの長さ１５０００ｍのポリエステルフィルムを作製した。さらに実施例１と同様にして幅６．３５ｍｍの磁気テープを作製した。
【００６８】
得られたポリエステルフィルム及び磁気テープの特性を表４に示す。蒸着工程の冷却キャンの表面は白い汚れ物で汚れていた。
【００６９】
［比較例２］
実施例１のベースフィルム製造において、Ｂ層外側に塗布する水溶液の塗布厚みを０．２μｍと変更した。その他は実施例１と同様にして厚さ８．０μｍの長さ１５０００ｍのポリエステルフィルムを作製した。さらに実施例１と同様にして幅６．３５ｍｍの磁気テープを作製した。
【００７０】
得られたポリエステルフィルム及び磁気テープの特性を表４に示す。蒸着工程の冷却キャンの表面は黄色みを帯びた白い汚れ物で汚れていた。
【００７１】
［比較例３］
実施例１のベースフィルム製造において、Ｂ層外側に塗布する水溶液から、ヒドロキシプロピルメチルセルロースと水溶性ポリエステルを除き、代わりにノニオン系界面活性化剤０．１０重量％を含有させた液に変更して、その他は実施例１と同様にして厚さ８．０μｍの長さ１５０００ｍのポリエステルフィルムを作製した。さらに実施例１と同様にして幅６．３５ｍｍの磁気テープを作製した。
【００７２】
得られたポリエステルフィルム及び磁気テープの特性を表４に示す。蒸着工程においてフィルム上にしわが入り易く、生産性が劣っていた。
【００７３】
［比較例４］
実施例１のベースフィルム製造において、Ｂ層外側に塗布する水溶液から、ポリジメチルシロキサンを除いた。その他は実施例１と同様にして厚さ８．０μｍの長さ１５０００ｍの複合ポリエステルフィルムを作製した。さらに実施例１と同様にして幅６．３５ｍｍの磁気テープを作製した。Ｂ層外側の易滑性が低下し、ＤＬＣ工程でしわが入りＤＬＣ膜の形成が不良となった。
【００７４】
得られたポリエステルフィルム及び磁気テープの特性を表４に示す。フィルム表面Ｂに潤滑剤が存在しなかったので、各工程におけるハンドリング性が不良で、生産性が劣っていた。
【００７５】
［比較例５］
実施例１のベースフィルム製造において、Ｂ層外側に塗布する水溶液中のヒドロキシプロピルメチルセルロースの濃度を０．０５重量％、水溶性ポリエステルの濃度を０．２０重量％と変更した。その他は実施例１と同様にして厚さ８．０μｍの長さ１５０００ｍのポリエステルフィルムを作製した。さらに実施例１と同様にして幅６．３５ｍｍの磁気テープを作製した。
【００７６】
得られたポリエステルフィルム及び磁気テープの特性を表４に示す。フィルム表面Ｂのハードクロム接触帯電摩擦電位がマイナスであったので、得られた磁気テープのＤＬＣ膜の耐久性は劣るものであった。
【００７７】
［比較例６］
実施例１のベースフィルム製造において、Ｂ層外側に塗布する水溶液中のアミノ基末端ポリジメチルシロキサンの濃度を０．０８重量％と変更した。その他は実施例１と同様にして厚さ８．０μｍの長さ１５０００ｍのポリエステルフィルムを作製した。さらに実施例１と同様にして幅６．３５ｍｍの磁気テープを作製した。
【００７８】
得られたポリエステルフィルム及び磁気テープの特性を表４に示す。フィルム表面Ｂにおける潤滑剤存在量が多過ぎたので、得られた磁気テープのＤＬＣ膜の耐久性は劣るものであった。
【００７９】
［比較例７］
実施例１のベースフィルム製造において、Ａ層外側に塗布する水溶液中のヒドロキシプロピルメチルセルロースをメチルセルロースに変更し、Ｂ層外側に塗布する水溶液中のヒドロキシプロピルメチルセルロースもメチルセルロースに変更し、さらに、アミノ基末端ポリジメチルシロキサンの量を０．０２重量％に変更した。その他は実施例１と同様にして厚さ８．０μｍの長さ１５０００ｍのポリエステルフィルムを作製した。さらに実施例１と同様にして幅６．３５ｍｍの磁気テープを作製した。
【００８０】
得られたポリエステルフィルム及び磁気テープの特性を表４に示す。フィルム表面Ｂのハードクロム接触帯電摩擦電位がマイナスであったので、得られた磁気テープのＤＬＣ膜の耐久性は劣るものであった。
【００８１】
上記比較例において、Ｂ層外側に塗布した塗布水溶液の組成は表３の通りであった。なお、比較例１〜３は実施例１の場合と同じ組成であった。
【００８２】
【表３】
2004259425.tif 000004
【００８３】
【表４】
2004259425.tif 000005
【００８４】
表４に示す磁気テープ特性から明らかな様に、本発明以外のポリエステルフィルムをベースフィルムに用いた磁気テープは、耐久性が不十分なデジタルビデオテープであった。